(57)【要約】  監視窓等に使用するために、コーティングされた物品が提供される。コーティングされた物品は、観察者側の観察者はコーティングされた物品の反対側の物体／対象を見ることができるが、反対側から見る者はコーティングされた物品を通して合理的に見るとコーティングされた物品の観察者側のものを見ることができない、裏面マジックミラーである。裏面鏡は、高いガラス側可視反射率（ＲＧＹ）と、極めて低いフィルム側可視反射率（ＲＦＹ）とを有するように設計され、その結果、コーティングされた物品の可視透過率（ＴＶＩＳ又はＴＹ）は、ガラス側可視反射率よりも低いが、フィルム側可視反射率よりも高い。【特許請求の範囲】
【請求項１】
ガラス基材によって支持されたコーティングを含むコーティングされた物品を含む監視窓であって、前記コーティングが、
約１．８〜２．５の屈折率を有する第１の高屈折率誘電体層と、
少なくとも前記第１の高屈折率誘電体層の上の前記ガラス基材上の、約１．２〜１．７の屈折率を有する第１の低屈折率誘電体層と、
少なくとも前記第１の高屈折率誘電体層及び前記第１の低屈折率誘電体層の上の前記ガラス基材上の反射層と、
少なくとも前記反射層の上の前記ガラス基材上の、約１．８〜２．５の屈折率を有する第２の高屈折率誘電体層と、を含み、
前記コーティングが、前記ガラス基材の観察者側にあり、
前記監視窓であるコーティングされた物品が、
モノリシックに測定されるとき、可視透過率（Ｔｖｉｓ又はＴＹ）を有し、これは前記コーティングされた物品のガラス側可視反射率（ＲＧＹ）よりも低く、かつ前記コーティングされた物品のフィルム側可視反射率（ＲＦＹ）よりも高く、そのため、（ａ）前記観察者側の観察者が、前記監視窓を通して見て、前記監視窓の反対側の物体を見ることを可能にし、（ｂ）前記反対側から見る者が、前記監視窓を通して合理的に見て、前記観察者側のものを見ることができないように、前記監視窓が構成されている、監視窓。
【請求項２】
前記反射層が、ＮｉＣｒ、Ａｌ、ＮｂＺｒ、及びＡｇのうちの１つ以上を含む、請求項１に記載の監視窓。
【請求項３】
モノリシックに測定されるとき、前記監視窓であるコーティングされた物品が、
前記コーティングされた物品の前記ガラス側可視反射率（ＲＧＹ）よりも少なくとも４０％低く、前記コーティングされた物品の前記フィルム側可視反射率（ＲＦＹ）よりも少なくとも３％高い可視透過率を有する、請求項１又は２のいずれか一項に記載の監視窓。
【請求項４】
モノリシックに測定されるとき、前記監視窓であるコーティングされた物品が、
前記コーティングされた物品の前記ガラス側可視反射率（ＲＧＹ）よりも少なくとも５０％低く、前記コーティングされた物品の前記フィルム側可視反射率（ＲＦＹ）よりも少なくとも５％高い可視透過率を有する、請求項１〜３のいずれか一項に記載の監視窓。
【請求項５】
モノリシックに測定されるとき、前記監視窓であるコーティングされた物品が、
前記コーティングされた物品の前記ガラス側可視反射率（ＲＧＹ）よりも少なくとも５６％低い可視透過率を有する、請求項１〜４のいずれか一項に記載の監視窓。
【請求項６】
モノリシックに測定されるとき、前記監視窓であるコーティングされた物品が、
前記コーティングされた物品の前記フィルム側可視反射率（ＲＦＹ）よりも少なくとも８％高い可視透過率を有する、請求項１〜５のいずれか一項に記載の監視窓。
【請求項７】
前記第１の高屈折率誘電体層及び前記第１の低屈折率誘電体層が互いに直接接触している、請求項１〜６のいずれか一項に記載の監視窓。
【請求項８】
前記コーティングが、少なくとも前記第２の高屈折率誘電体層の上の前記ガラス基材上の、約１．２〜１．７の屈折率を有する第２の低屈折率誘電体層を更に含む、請求項１〜７のいずれか一項に記載の監視窓。
【請求項９】
前記第２の高屈折率誘電体層及び前記第２の低屈折率誘電体層が互いに直接接触している、請求項８に記載の監視窓。
【請求項１０】
前記第１の低屈折率誘電体層及び前記第２の低屈折率誘電体層が酸化シリコンを含む、請求項１〜９のいずれか一項に記載の監視窓。
【請求項１１】
前記第１の高屈折率誘電体層及び／又は前記第２の高屈折率誘電体層がジルコニウムシリコンナイトライドを含む、請求項１〜１０のいずれか一項に記載の監視窓。
【請求項１２】
前記第１の高屈折率誘電体層及び／又は前記第２の高屈折率誘電体層がチタンの酸化物を含む、請求項１〜１１のいずれか一項に記載の監視窓。
【請求項１３】
前記コーティングが酸化ジルコニウムを含むオーバーコートを更に含む、請求項１〜１２のいずれか一項に記載の監視窓。
【請求項１４】
モノリシックに測定されるとき、前記監視窓であるコーティングされた物品が、約７〜２０％の可視透過率を有する、請求項１〜１３のいずれか一項に記載の監視窓。
【請求項１５】
モノリシックに測定されるとき、前記監視窓であるコーティングされた物品が、約７〜１３％の可視透過率を有する、請求項１〜１４のいずれか一項に記載の監視窓。
【請求項１６】
モノリシックに測定されるとき、前記監視窓であるコーティングされた物品が、約０．１〜９．０％のフィルム側可視反射率を有する、請求項１〜１５のいずれか一項に記載の監視窓。
【請求項１７】
モノリシックに測定されるとき、前記監視窓であるコーティングされた物品が、０．３〜４．０％のフィルム側可視反射率を有する、請求項１〜１６のいずれか一項に記載の監視窓。
【請求項１８】
モノリシックに測定されるとき、前記監視窓であるコーティングされた物品が、０．５〜２．０％のフィルム側可視反射率を有する、請求項１〜１７のいずれか一項に記載の監視窓。
【請求項１９】
モノリシックに測定されるとき、前記監視窓であるコーティングされた物品が、６３〜８０％のガラス側可視反射率を有する、請求項１〜１８のいずれか一項に記載の監視窓。
【請求項２０】
前記反射層がＮｉＣｒを含み、前記ＮｉＣｒを含む反射層が、Ａｌ又はＡｇを含む金属又は実質的に金属層の上に配置され、直接接触している、請求項１〜１９のいずれか一項に記載の監視窓。
【請求項２１】
ガラス基材によって支持されたコーティングを含むコーティングされた物品であって、前記コーティングが、
第１の誘電体層と、
少なくとも前記第１の誘電体層の上の前記ガラス基材上の第２の誘電体層と、
少なくとも前記第１の誘電体層及び前記第２の誘電体層の上の前記ガラス基材上の反射層と、
少なくとも前記反射層の上の前記ガラス基材上の第３の誘電体層と、
少なくとも前記第３の誘電体層の上の前記ガラス基材上の第４の誘電体層と、を含み、
前記コーティングされた物品は、モノリシックに測定されるとき、可視透過率（Ｔｖｉｓ又はＴＹ）を有し、これは前記コーティングされた物品のガラス側可視反射率（ＲＧＹ）よりも少なくとも４０％低く、かつ前記コーティングされた物品のフィルム側可視反射率（ＲＦＹ）よりも少なくとも３％高く、そのため、（ａ）前記コーティングされた物品の観察者側の観察者が、前記コーティングされた物品を通して見て、前記コーティングされた物品の反対側の物体を見ることを可能にし、（ｂ）前記反対側から見る者が、前記コーティングされた物品を通して合理的に見て、前記観察者側のものを見ることができないように、前記コーティングされた物品が構成されている、コーティングされた物品。
【請求項２２】
前記反射層が、ＮｉＣｒ、Ａｌ、及びＡｇのうちの１つ以上を含む、請求項２１に記載のコーティングされた物品。
【請求項２３】
モノリシックに測定されるとき、前記コーティングされた物品が、前記コーティングされた物品の前記ガラス側可視反射率（ＲＧＹ）よりも少なくとも５０％低く、前記コーティングされた物品の前記フィルム側可視反射率（ＲＦＹ）よりも少なくとも５％高い可視透過率を有する、請求項２１〜２２のいずれか一項に記載のコーティングされた物品。
【請求項２４】
モノリシックに測定されるとき、前記コーティングされた物品が、前記コーティングされた物品の前記ガラス側可視反射率（ＲＧＹ）よりも少なくとも５６％低い可視透過率を有する、請求項２１〜２３のいずれか一項に記載のコーティングされた物品。
【請求項２５】
モノリシックに測定されるとき、前記コーティングされた物品が、前記コーティングされた物品の前記フィルム側可視反射率（ＲＦＹ）よりも少なくとも８％高い可視透過率を有する、請求項２１〜２４のいずれか一項に記載の監視窓。
【請求項２６】
前記第２の誘電体層及び前記第４の誘電体層が酸化ケイ素を含む、請求項２１〜２５のいずれか一項に記載のコーティングされた物品。
【請求項２７】
前記第１の誘電体層及び前記第３の誘電体層がジルコニウムシリコンナイトライドを含む、請求項２１〜２６のいずれか一項に記載のコーティングされた物品。
【請求項２８】
前記コーティングが酸化ジルコニウムを含むオーバーコートを更に含む、請求項２１〜２７のいずれか一項に記載のコーティングされた物品。
【請求項２９】
モノリシックに測定されるとき、前記コーティングされた物品が、約７〜２０％の可視透過率を有する、請求項２１〜２８のいずれか一項に記載のコーティングされた物品。
【請求項３０】
モノリシックに測定されるとき、前記コーティングされた物品が、約７〜１３％の可視透過率を有する、請求項２１〜２９のいずれか一項に記載のコーティングされた物品。
【請求項３１】
モノリシックに測定されるとき、前記コーティングされた物品が、０．３〜４．０％のフィルム側可視反射率を有する、請求項２１〜３０のいずれか一項に記載のコーティングされた物品。
【請求項３２】
モノリシックに測定されるとき、前記コーティングされた物品が、０．５〜２．０％のフィルム側可視反射率を有する、請求項２１〜３１のいずれか一項に記載のコーティングされた物品。
【請求項３３】
前記反射層がＮｉＣｒを含み、前記ＮｉＣｒを含む反射層が、Ａｌ又はＡｇを含む金属又は実質的に金属層の上に配置され、直接接触している、請求項２１〜３２のいずれか一項に記載のコーティングされた物品。
【請求項３４】
ガラス基材によって支持されたコーティングを含むコーティングされた物品を含む監視窓であって、前記コーティングが、
約１．８〜２．５の屈折率を有する第１の誘電体層と、
少なくとも前記第１の誘電体層の上の前記ガラス基材上の、約１．２〜１．７の屈折率を有する第２の誘電体層と、
少なくとも前記第１の誘電体層及び前記第２の誘電体層の上の前記ガラス基材上の、約１．８〜２．５の屈折率を有する第３の誘電体層と、
少なくとも前記第１の誘電体層、前記第２の誘電体層、前記第３の誘電体層及び第４の誘電体層の上の前記ガラス基材上の、約１．２〜１．７の屈折率を有する第４の誘電体層と、
少なくとも前記第１の高屈折率誘電体層及び前記第１の低屈折率誘電体層の上の前記ガラス基材上の反射層と、
少なくとも前記反射層の上の前記ガラス基材上の第５の誘電体層と、
少なくとも前記反射層及び前記第５の誘電体層の上の前記ガラス基材上の第６の誘電体層と、を含み、
前記コーティングが前記ガラス基材の観察者側にあり、前記監視窓であるコーティングされた物品は、
モノリシックに測定されるとき、可視透過率（Ｔｖｉｓ又はＴＹ）を有し、これは前記コーティングされた物品のガラス側可視反射率（ＲＧＹ）よりも低く、かつ前記コーティングされた物品のフィルム側可視反射率（ＲＦＹ）よりも高く、そのため、（ａ）前記観察者側の観察者が、前記監視窓を通して見て、前記監視窓の反対側の物体を見ることを可能にし、（ｂ）前記反対側から見る者が、前記監視窓を通して合理的に見て、前記観察者側のものを見ることができないように、前記監視窓が構成されている、監視窓。
【請求項３５】
前記反射層がＮｉＣｒを含む、請求項３４に記載の監視窓。
【請求項３６】
前記第２の誘電体層及び前記第４の誘電体層が酸化シリコンを含み、前記第３の誘電体層並びに前記第５の誘電体層及び前記第６の誘電体層のうちの１つが酸化チタンを含む、請求項３４〜３５のいずれか一項に記載の監視窓。
【請求項３７】
モノリシックに測定されるとき、前記監視窓であるコーティングされた物品が、
前記コーティングされた物品の前記ガラス側可視反射率（ＲＧＹ）よりも少なくとも４０％低く、前記コーティングされた物品の前記フィルム側可視反射率（ＲＦＹ）よりも少なくとも３％高い可視透過率を有する、請求項３４〜３６のいずれか一項に記載の監視窓。
【請求項３８】
モノリシックに測定されるとき、前記監視窓であるコーティングされた物品が、
前記コーティングされた物品の前記ガラス側可視反射率（ＲＧＹ）よりも少なくとも５６％低い可視透過率を有する、請求項３４〜３７のいずれか一項に記載の監視窓。
【請求項３９】
モノリシックに測定されるとき、前記監視窓であるコーティングされた物品が、
約７〜１３％の可視透過率を有する、請求項３４〜３８のいずれか一項に記載の監視窓。
【請求項４０】
ガラス基材によって支持されたコーティングを含むコーティングされた物品の製造方法であって、前記方法が、
第１の誘電体層を蒸着させることと、
少なくとも前記第１の誘電体層の上の前記ガラス基材上に第２の誘電体層を蒸着させることと、
少なくとも前記第１の誘電体層及び前記第２の誘電体層の上の前記ガラス基材上に反射層を蒸着させることと、
少なくとも前記反射層の上の前記ガラス基材上に第３の誘電体層を蒸着させることと、
少なくとも前記第３の誘電体層の上の前記ガラス基材上に第４の誘電体層を蒸着させることと、を含み、これにより、前記コーティングされた物品は、モノリシックに測定されるとき、可視透過率（Ｔｖｉｓ又はＴＹ）を有し、これは前記コーティングされた物品のガラス側可視反射率（ＲＧＹ）よりも少なくとも４０％低く、かつ前記コーティングされた物品のフィルム側可視反射率（ＲＦＹ）よりも少なくとも３％高く、そのため、（ａ）前記コーティングされた物品の観察者側の観察者が、前記コーティングされた物品を通して見て、前記コーティングされた物品の反対側の物体を見ることを可能にし、（ｂ）前記反対側から見る者が、前記コーティングされた物品を通して合理的に見て、前記観察者側のものを見ることができないように、前記コーティングされた物品が構成される、方法。
【発明の詳細な説明】
【技術分野】
【０００１】
本出願は、監視窓等に使用するためのコーティングされた物品、及びその製造方法に関する。コーティングされた物品は、観察者側の観察者はコーティングされた物品の反対側の物体／対象を見ることができるが、反対側から見る者はコーティングされた物品を通して合理的に見るとコーティングされた物品の観察者側のものを見ることができない、裏面マジックミラーである。裏面鏡は、高いガラス側可視反射率（ＲＧＹ）と、極めて低いフィルム側可視反射率（ＲＦＹ）とを有するように設計され、その結果、コーティングされた物品の可視透過率（Ｔｖｉｓ又はＴＹ）は、ガラス側可視反射率よりも低いが、フィルム側可視反射率よりも高い。コーティングされた物品は、ガラス基材上にコーティングを含み、コーティングは、少なくとも透明な誘電体層の間に挟まれた少なくとも１つの反射層（例えば、ＮｉＣｒ、Ａｌ、及び／又はＡｇ）を含む。
【背景技術】
【０００２】
監視又は偵察目的のために、物体／対象から観察者が見えずに、観察者がコーティングされた物品を通して物体／対象を見ることができるように、コーティングされた物品が提供されている。
【０００３】
市場での製品例は、Ｍｉｒｒｏｒｐａｎｅ（商標）として知られている。Ｍｉｒｒｏｒｐａｎｅ（商標）は表面鏡であり、そのため、コーティングは観察者の反対側のガラス基材側にある。換言すれば、Ｍｉｒｒｏｒｐａｎｅ（商標）内のコーティングは、観察される物体／対象に最も近いガラス基材側に位置する。Ｍｉｒｒｏｒｐａｎｅ（商標）は、１６％の低ガラス側可視反射率（ＲＧＹ）、６８％の高フィルム側可視反射率（ＲＦＹ）、及び１１％の可視透過率（Ｔｖｉｓ又はＴＹ）を有する。したがって、Ｍｉｒｒｏｒｐａｎｅ（商標）は、以下の理由から不利であり、問題となる。
【０００４】
まず、ミラーコーティングはガラス基材の対象／物体側にある。監視を達成するために、Ｍｉｒｒｏｒｐａｎｅ（商標）は、コーティングされた物品のフィルム側から見て、６８％の高い可視反射率を利用する。一般的に言えば、観察されている群（対象／物体側）は、その群を観察している群（観察者側）よりも鏡に触れる可能性が高い。したがって、Ｍｉｒｒｏｒｐａｎｅ（商標）中のコーティングは、コーティングがその面上にあるため、対象／物体側が触れて望ましくない磨耗を経験し、破損しやすい。したがって、このようなフィルム側に高い可視反射率を有するコーティングされた物品は望ましくなく、このような反射性コーティングがガラス基材の対象／物体側にあるコーティングされた物品は望ましくない。第２に、Ｍｉｒｒｏｒｐａｎｅ（商標）の光学素子は、望ましいものよりも小さい。特に、Ｍｉｒｒｏｒｐａｎｅ（商標）の低反射側は１６％の可視反射率を有し、１１％の製品の可視透過率よりも高く望ましくない。したがって、観察者側からの可視反射率が、コーティングされた物品の可視透過率よりも高いため、特定の条件下で観察者が対象／物体を十分に見ることが困難であり得る。
【発明の概要】
【０００５】
本発明の特定の例示的実施形態では、上述の問題が監視窓という観点で解決される。
本発明の例示的実施形態では、監視窓等に使用するためのコーティングされた物品、及びその製造方法が提供される。コーティングされた物品は、観察者側の観察者はコーティングされた物品の反対側の物体／対象を見ることができるが、反対側から見る者はコーティングされた物品を通して合理的に見るとコーティングされた物品の観察者側のものを見ることができない、裏面マジックミラーである。コーティングは、コーティングされた物品の物体／対象側からの反射コーティングの接触を低減するために、ガラス基材の観察者側に提供される。裏面鏡は、高いガラス側可視反射率（ＲＧＹ）と、極めて低いフィルム側可視反射率（ＲＦＹ）とを有するように設計され、その結果、コーティングされた物品の可視透過率（Ｔｖｉｓ又はＴＹ）は、ガラス側可視反射率よりも低いが、フィルム側可視反射率よりも高い。本発明の特定の例示的実施形態では、コーティングされた物品の可視透過率（Ｔｖｉｓ又はＴＹ）は、ガラス側可視反射率より、少なくとも約４０％、より好ましくは少なくとも約５０％、最も好ましくは少なくとも約５６％低く、コーティングされた物品の可視透過率は、コーティングされた物品のフィルム側可視反射率よりも、少なくとも約３％、より好ましくは少なくとも５％、最も好ましくは少なくとも８％高い。
【０００６】
本発明の例示的実施形態は、ガラス基材によって支持されたコーティングを含むコーティングされた物品を含む監視窓を提供し、このコーティングは、約１．８〜２．４の屈折率を有する第１の高屈折率誘電体層と、少なくとも第１の高屈折率誘電体層の上のガラス基材上の、約１．２〜１．７の屈折率を有する第１の低屈折率誘電体層と、少なくとも第１の高屈折率誘電体層及び第１の低屈折率誘電体層の上のガラス基材上の反射層と、少なくとも反射層の上のガラス基材上の、約１．８〜２．４の屈折率を有する第２の高屈折率誘電体層と、を含み、コーティングがガラス基材の観察者側にあり、モノリシックに測定されるとき、監視窓のコーティングされた物品が、コーティングされた物品のガラス側可視反射率（ＲＧＹ）よりも低く、かつコーティングされた物品のフィルム側可視反射率（ＲＦＹ）よりも高い可視透過率（ＴＶｉｓ又はＴＹ）を有し、そのため、（ａ）観察者側の観察者が、監視窓を通して見て、監視窓の反対側の物体を見ることを可能にし、（ｂ）反対側から見る者が、監視窓を通して合理的に見て、観察者側のものを見ることができないように、監視窓が構成されている。
【０００７】
本発明の例示的実施例では、ガラス基材で支持されたコーティングを含むコーティングされた物品が提供され、このコーティングは、第１の誘導体層と、少なくとも第１の誘電体層の上のガラス基材上の第２の誘電体層と、少なくとも第１及び第２の誘電体層の上のガラス基材上の反射層と、少なくとも反射層の上のガラス基材上の第３の誘電体層と、少なくとも第３の誘電体層の上のガラス基材上の第４の誘電体層と、を含み、コーティングされた物品は、モノリシックに測定されるとき、可視透過率（Ｔｖｉｓ又はＴＹ）を有し、これはコーティングされた物品のガラス側可視反射率（ＲＧＹ）よりも少なくとも４０％低く、かつコーティングされた物品のフィルム側可視反射率（ＲＦＹ）よりも少なくとも３％高く、そのため、（ａ）コーティングされた物品の観察者側の観察者が、コーティングされた物品を通して見て、コーティングされた物品の反対側の物体を見ることを可能にし、（ｂ）反対側から見る者が、コーティングされた物品を通して合理的に見て、観察者側のものを見ることができないように、コーティングされた物品が構成されている。
【０００８】
本発明の例示的実施形態では、ガラス基材によって支持されたコーティングを含むコーティングされた物品を含む監視窓が提供され、このコーティングは、約１．８〜２．５の屈折率を有する第１の誘電体層と、少なくとも第１の誘電体層の上のガラス基材上の、約１．２〜１．７の屈折率を有する第２の誘電体層と、少なくとも第１及び第２の誘電体層の上のガラス基材上の、約１．８〜２．５の屈折率を有する第３の誘電体層と、少なくとも第１、第２、第３及び第４の誘電体層の上のガラス基材上の、約１．２〜１．７の屈折率を有する第４の誘電体層と、少なくとも第１の高屈折率誘電体層及び第１の低屈折率誘電体層の上のガラス基材上の反射層と、少なくとも反射層の上のガラス基材上の第５の誘電体層と、少なくとも反射層及び第５の誘電体層の上のガラス基材上の第６の誘電体層と、を含み、コーティングがガラス基材の観察者側にあり、モノリシックに測定されるとき、監視窓のコーティングされた物品が、コーティングされた物品のガラス側可視反射率（ＲＧＹ）よりも低く、かつコーティングされた物品のフィルム側可視反射率（ＲＦＹ）よりも高い可視透過率（ＴＶｉｓ又はＴＹ）を有し、そのため、（ａ）観察者側の観察者が、監視窓を通して見て、監視窓の反対側の物体を見ることを可能にし、（ｂ）反対側から見る者が、監視窓を通して合理的に見て、観察者側のものを見ることができないように、監視窓が構成されている。
【図面の簡単な説明】
【０００９】
【図１】本発明の例示的実施形態による、監視窓の断面図である。
【図２】本発明の例示的実施形態による、別の監視窓の断面図である。
【図３】本発明の例示的実施形態による、別の監視窓の断面図である。
【発明を実施するための形態】
【００１０】
ここで図面を参照すると、同様の参照番号は、いくつかの図全体を通して同様の部分を示す。
本発明の特定の例示的実施形態では、監視窓等に使用するためのコーティングされた物品が提供される。コーティングされた物品は、観察者側の観察者はコーティングされた物品の反対側の物体／対象を見ることができるが、反対側から見る者はコーティングされた物品を通して合理的に見るとコーティングされた物品の観察者側のものを見ることができない、裏面マジックミラーである。コーティング１１は、コーティングされた物品の物体／対象側からの反射コーティング１１の接触を低減するために、ガラス基材１の観察者側に提供される。裏面鏡は、高いガラス側可視反射率（ＲＧＹ）と、極めて低いフィルム側可視反射率（ＲＦＹ）とを有するように設計され、その結果、コーティングされた物品の可視透過率（Ｔｖｉｓ又はＴＹ）は、ガラス側可視反射率よりも低いが、フィルム側可視反射率よりも高い。コーティングされた物品は、ガラス基材１上にコーティング１１を含み、コーティング１１は、酸化ケイ素（例えば、ＳｉＯ２）、窒化ケイ素（例えば、Ｓｉ３Ｎ４）、シリコンオキシナイトライド、ジルコニウムシリコンナイトライド、ジルコニウムシリコンオキシナイトライドなどの材料である、又はこれらを含む、少なくとも透明な誘電体層２、３、４、７、８、９の間に挟まれた少なくとも１つの反射層（例えば、ＮｉＣｒ、Ａｌ、及び／又はＡｇ）５、６、１０を含む。本発明の特定の例示的実施形態では、コーティングされた物品の可視透過率（Ｔｖｉｓ又はＴＹ）は、ガラス側可視反射率より、少なくとも約４０％、より好ましくは少なくとも約５０％、最も好ましくは少なくとも約５６％低く、コーティングされた物品の可視透過率は、コーティングされた物品のフィルム側可視反射率よりも、少なくとも約３％、より好ましくは少なくとも５％、最も好ましくは少なくとも８％高い。観察者、見る者、及び対象／物体は人であってもよいが、人である必要はない。例えば、観察者又は見る者は、人、カメラ、又は他の撮像デバイスであってもよく、物体は、人、又は、観察者が見ることに関心を持つ他の任意の見ることが可能な物体、例えば芸術作品、家具、食品、電子機器などであってもよい。
【００１１】
図１は、本発明の例示的実施形態による、監視ミラー等として使用するためのコーティングされた物品の断面図である。コーティングされた物品は、ガラス基材１（例えば、厚さ約１．０〜１０．０ｍｍ、より好ましくは約４．０ｍｍ〜８．０ｍｍの透明、緑色、青銅色、又は青緑色のガラス基材であって、例として厚さ約６ｍｍのガラス基材）、及びガラス基材１上に直接的又は間接的のいずれかで提供される多層マジックミラーコーティング（又は層組織）１１を含む。コーティング１１は、窒化ケイ素（例えば、Ｓｉ３Ｎ４又はいくつかの他の好適な化学量のもの）、シリコンオキシナイトライド、ジルコニウムシリコンナイトライド（ＺｒＳｉＮｘ）、ジルコニウムシリコンオキシナイトライドなどである、若しくはこれらを含む透明誘電体層２、酸化ケイ素（例えば、ＳｉＯ２若しくは約１．７以下の屈折率「ｎ」を提供するための任意の他の好適な化学量のもの）などの低屈折率材料である、若しくはこれらを含む低屈折率透明誘電体層２、酸化亜鉛系であってもよく、酸化亜鉛、スズ酸亜鉛などであってもよく、若しくはこれらを含んでもよく、任意に約１〜８％アルミニウムでドープされてもよい、透明誘電体下側接触層４、銀若しくは金などの金属系の金属系層５、ＮｉＣｒ、その窒化物、若しくはＮｂＺｒなどの他の好適な材料である、若しくはこれらを含む一次反射層６、窒化ケイ素（例えば、Ｓｉ３Ｎ４若しくはいくつかの他の好適な化学量のもの）、シリコンオキシナイトライド、ジルコニウムシリコンナイトライド（ＺｒＳｉＮｘ（ｘは、層が完全に若しくは部分的に窒化され得ることを示す））、ジルコニウムシリコンオキシナイトライドなどである、若しくはこれらを含む透明誘電体層７、酸化ケイ素（例えば、ＳｉＯ２若しくは約１．７以下の屈折率「ｎ」を提供するための任意の他の好適な化学量のもの）などの低屈折率材料である、若しくはこれらを含む低屈折率透明誘電体層８、及び、酸化ジルコニウム（例えば、ＺｒＯ２）若しくはシリコンオキシナイトライドなどの材料である、若しくはこれらを含む任意の保護オーバーコート９である、又はこれらを含む。本発明の特定の例示的実施形態では、他の層及び／又は材料がコーティングに提供されてもよく、特定の例では特定の層が除去又は分割され得ることも可能である。更に、上記の層のうちの１つ以上は、本発明の特定の例示的実施形態において、他の材料でドープされてもよい。モノリシックな実施形態では、コーティングされた物品は、図１に示されるように、１つのガラス基材のみを含む。しかしながら、本明細書のモノリシックにコーティングされた物品は、別のガラス基材（図示せず）に積層されるか、ないしは別の方法で結合されている、図１に示されるコーティングされた物品などの他の用途で使用されてもよく、それにより、コーティングされた物品は、積層された窓用途及びＩＧ窓ユニット用途で使用され得る。
【００１２】
したがって、図１に示す監視ミラー又はスパイミラーは、金属系一次反射層６と、酸化亜鉛系シード層４上に設けられた金属系二次反射層５とを含む。反射層５及び６は、可視光を反射するために共に機能し、本発明の特定の例示的実施形態では、完全に又は実質的に金属であってもよい。層５及び６は、図１の実施形態では反射層と呼ばれるが、銀層５のみが、層６と組み合わされない場合には、可視光を真に反射しない場合もある。反射層５及び／又は６は、特定の例においていくらか少量の酸素を含んでもよいが、反射層５及び／又は６（図２の実施形態における層１０、及び図３の層６を含む）が、酸素８％以下、より好ましくは酸素約５％以下、最も好ましくは特定の実施形態では酸素約３％又は２％以下（原子％）、及び場合によっては酸素０％又は１％など、酸素を実質的に含まないことが好ましい。層４〜６からなる層積層体は、低３、８及び高２、７の屈折率（ｎ、５５０ｎｍで測定）層を有する誘電体層積層体に埋め込まれる。特定の例示的実施形態では、ＮｉＣｒ／ＺｒＳｉＮｘ特徴部は、改善された機械的耐久性を提供する一方で、任意選択のＺｒＯｘオーバーコート９特徴部は、抗指紋機能性を提供し、また、観察者側から触れた場合のコーティングの機械的耐久性も増すことが見出されている。本発明の特定の例示的実施形態では、低屈折率誘電体層３及び８は、約１．２〜１．７、より好ましくは約１．３〜１．６５、最も好ましくは約１．４〜１．６の屈折率（ｎ）を有し、高屈折率誘電体層２及び７は、特にコーティングされた物品のフィルム側からの反射防止特性に関して、約１．８〜２．５、より好ましくは約１．９〜２．３、最も好ましくは約１．９５〜２．２の屈折率（ｎ）を有する。この製品は、本明細書で説明されるコーティングされた物品の非常に低いフィルム側反射及び適切な透過率値のために、通常及び暗い光条件の両方において、図１に示されるガラス基材のコーティング／フィルム側からの観察を提供する。本明細書の実施例の透過率値と組み合わせた非常に低いフィルム側可視反射率は、観察者側が比較的照明された場所の場合であっても観察を可能にする。また、低可視透過率及び高ガラス側可視反射率値は、コーティングされた物品の物体／対象側にいるものが、コーティングされた物品を通して観察者を見ることを阻止又は低減し、それによって、本発明の例示的実施形態では、監視などを行う性能を提供する。本発明の例示的実施形態では、層は、スパッタリング蒸着又は任意の他の好適なＰＶＤ型蒸着プロセスによって基材１上に形成されてもよく、本発明の例示的実施形態では、ガラス基材１は、透明なフロートガラス又は他の好適な種類のガラスであってもよい。特定の例示的実施形態では、コーティング１１は、製品が監視用途に使用されることを可能にする、本明細書で説明されるような非対称的反射特性を提供する。コーティングされた物品は、本発明の異なる実施形態において熱処理（例えば、熱強化）されていても、されていなくてもよい。本発明の特定の実施形態では、ほぼ無彩色かつ／又は審美的に望ましいａ＊及び／又はｂ＊色値（例えば、透過性、フィルム側反射性、及び／又はガラス側反射性）を提供するように、様々な層の厚さ及び／又は材料が設計されてもよい。
【００１３】
図示されたコーティング１１の下又は上方の他の層も提供されてもよく、本発明の例示的実施形態では、任意選択的に、保護コーティング（図示せず）がガラス基材１の物体／対象側に設けられてもよい。層組織又はコーティングが基材１の「上」にある、又は「支持されている」が（直接的又は間接的に）、他の層を間に提供してもよい。したがって、例えば、図１のコーティングは、他の層が層２と基材１との間に提供されていても、基材１の「上」にある及び「支持されている」と考えることができる。更に、特定の実施形態では、図示されたコーティング１１の特定の層が除去され得、一方で他の実施形態では、本発明の特定の実施形態の全体的な趣旨から逸脱することなく、他の層が様々な層間に追加され得、又は様々な層が分割部分間に追加された他の層と共に分割され得る。
【００１４】
本発明の異なる実施形態では、様々な材料及び厚さを層に使用することができるが、図１の実施形態におけるガラス基材１上のコーティング１１の各層の厚さ及び材料の例は、ガラス基材から外側に向かって以下のとおりである。厚さはオングストローム（Å）である。
【００１５】
【表１】
2020503237.tif 000002
【００１６】
図２は、本発明の別の例示的実施形態による、監視ミラー等として使用するためのコーティングされた物品の断面図である。図２のコーティングされた物品は、図１に関して上述したコーティングされた物品と同じであるが、ただし、図１の実施形態のＺｎＯ系層４及びＡｇ系層５が、図２の実施形態ではアルミニウム系層１０に置き換えられている。反射層１０は、図２の実施形態ではＡｌであり、又はそれを含み、層６及び１０は、コーティング１１内の反射層である。Ａｌ層１０は、特定の例において窒化されてもよく、任意選択的に他の材料でドープされてもよいことに留意されたい。図１の実施形態の層４〜６の代わりに図２の実施形態でＡｌ／ＮｉＣｒ（層１０及び６）を提供することにより、コーティングされた物品が、類似する光学特性、並びに、化学的及び機械的耐久性の付与、並びに熱処理時又は他の方法での安定性改善といった、より頑丈なコーティング１１を実現することを有利に可能にする。層厚の微調整は、反射率、透過率、及び着色を調整することが可能である。
【００１７】
本発明の異なる実施形態では、様々な材料及び厚さを層に使用することができるが、図２の実施形態におけるガラス基材１上のコーティング１１の各層の厚さ及び材料の例は、ガラス基材から外側に向かって以下のとおりである。厚さはオングストローム（Å）である。
【００１８】
【表２】
2020503237.tif 000003
【００１９】
図３は、本発明の別の例示的実施形態による、監視ミラー等として使用するためのコーティングされた物品の断面図である。ガラス基材１及び反射層６は、図１〜２について上述したとおりである。図３では、多層マジックミラーコーティング（又は層組織）１１が、直接的又は間接的のいずれかで、ガラス基材１上に提供される。コーティング１１は、窒化ケイ素（例えばＳｉ３Ｎ４又はいくつかの他の好適な化学量のもの）、シリコンオキシナイトライド、酸化チタン、ジルコニウムシリコンナイトライド（ＺｒＳｉＮｘ）、ジルコニウムシリコンオキシナイトライドなどである、若しくはこれらを含む透明誘電体層２、酸化ケイ素（例えば、ＳｉＯ２若しくは約１．７以下の屈折率「ｎ」を提供するための任意の他の好適な化学量のもの）などの低屈折率材料である、若しくはこれらを含む低屈折率透明誘電体層２、酸化チタン（例えば、ＴｉＯｘ（式中、ｘは、好ましくは１．８〜２、より好ましくは１．９〜２である）、若しくは窒化ケイ素、若しくはジルコニウムシリコンナイトライドなどの高屈折率材料であり、若しくはこれらを含み、２．０〜２．５、より好ましくは２．２〜２．４５の屈折率を有する、高屈折率誘電体層２０、酸化ケイ素（例えば、ＳｉＯ２若しくは約１．７以下の屈折率「ｎ」を提供するための任意の他の好適な化学量のもの）などの低屈折率材料である、又はこれらを含む低屈折率透明誘電体層２２、ＮｉＣｒ、その窒化物、若しくは他の好適な材料である、若しくはこれらを含む反射層６、窒化ケイ素（例えば、Ｓｉ３Ｎ４若しくはいくつかの他の好適な化学量のもの）、シリコンオキシナイトライド、ジルコニウムシリコンナイトライド（ＺｒＳｉＮｘ（ｘは、層が完全に若しくは部分的に窒化され得ることを示す））、ジルコニウムシリコンオキシナイトライドなどである、若しくはこれらを含む透明誘電体層７、酸化チタン（例えば、ＴｉＯｘ（式中、ｘは、好ましくは１．８〜２、より好ましくは１．９〜２である）などの高屈折率材料であり、若しくはこれらを含み、２．０〜２．５、より好ましくは２．２〜２．４５の屈折率を有する、高屈折率透明誘電体オーバーコート２４である、又はこれらを含む。反射層とガラス基材との間の高屈折率及び低屈折率の対は、ガラス側の可視反射を強化するためであるが、反射層の上方の層は、フィルム側の可視反射を低減するためである。本発明の特定の例示的実施形態では、他の層及び／又は材料がコーティングに提供されてもよく、特定の例では特定の層が除去又は分割され得ることも可能である。更に、上記の層のうちの１つ以上は、本発明の特定の例示的実施形態において、他の材料でドープされてもよい。モノリシックな実施形態では、コーティングされた物品は、図３に示されるように、１つのガラス基材のみを含む。しかしながら、本明細書のモノリシックにコーティングされた物品は、別のガラス基材（図示せず）に積層されるか、ないしは別の方法で結合されている、図３に示されるコーティングされた物品などの他の用途で使用されてもよく、それにより、コーティングされた物品は、積層された窓用途及びＩＧ窓ユニット用途で使用され得る。
【００２０】
本発明の異なる実施形態では、様々な材料及び厚さを層に使用することができるが、図３の実施形態におけるガラス基材１上のコーティング１１の各層の厚さ及び材料の例は、ガラス基材から外側に向かって以下のとおりである。厚さはオングストローム（Å）である。
【００２１】
【表３】
2020503237.tif 000004
【００２２】
本発明の特定の例示的実施形態では、本明細書のコーティングされた物品（例えば、図１〜３の実施形態参照）は、表４に示されるように、モノリシックに測定されるとき、熱強化などの任意の熱処理の前又は後に以下の光学特性を有し得る。下付き文字「Ｇ」はガラス側反射を表し、下付き文字「Ｔ」は透過性を表し、下付き文字「Ｆ」はフィルム側反射を表すことに留意されたい。当該技術分野において既知であるように、ガラス面（Ｇ）は、コーティングされた物品のガラス側（層／フィルム１１側に対して）から見た場合を意味する。
【００２３】
フィルム側（Ｆ）は、コーティングされた物品のコーティング１１が施された側から見た場合を意味する。以下の表４の特性は、Ｃ光源、２度視野に従うものであり、本明細書のＨＴ及び非ＨＴコーティングされた物品に適用可能である。
【００２４】
【表４】
2020503237.tif 000005
【００２５】
実施例１〜３
以下のモデルにした実施例１〜３は、単に例として提供され、限定することを意図するものではない。以下に記載される層積層体は、基材から外側に移動する６ｍｍの透明ガラス基材上にある。
【００２６】
【表５】
2020503237.tif 000006
【００２７】
【表６】
2020503237.tif 000007
【００２８】
【表７】
2020503237.tif 000008
【００２９】
実施例１は、図１の実施形態に関するものであり、実施例２は、図２の実施形態に関するものであり、実施例３は、図３の実施形態に関するものである。
モノリシックには、熱強化などの任意の熱処理の前及び／又は後に、実施例１〜３は以下の特性を有した。
【００３０】
【表８】
2020503237.tif 000009
【００３１】
例えば、実施例１のコーティングされた物品は１０．２％の可視透過率を有し、７２．１％のガラス側可視反射率よりも６１．９％低く、０．９％のフィルム側可視反射率よりも９．３％高かったことが分かる。同様に、実施例２のコーティングされた物品は１０．９％の透過率を有し、６９．９％のガラス側可視反射率よりも５９％低く、１．０％のフィルム側可視反射率よりも９．９％高かったことが分かる。実施例１〜３のこれらの結果は、本明細書で説明される良好な監視ミラーを提供する。
【００３２】
本発明の例示的実施形態は、ガラス基材によって支持されたコーティングを含むコーティングされた物品を含む監視窓を提供し、このコーティングは、約１．８〜２．５の屈折率を有する第１の高屈折率誘電体層と、少なくとも第１の高屈折率誘電体層の上のガラス基材上の、約１．２〜１．７の屈折率を有する第１の低屈折率誘電体層と、少なくとも第１の高屈折率誘電体層及び第１の低屈折率誘電体層の上のガラス基材上の反射層と、少なくとも反射層の上のガラス基材上の、約１．８〜２．５の屈折率を有する第２の高屈折率誘電体層と、を含み、コーティングがガラス基材の観察者側にあり、モノリシックに測定されるとき、監視窓のコーティングされた物品が可視透過率（Ｔｖｉｓ又はＴＹ）を有し、これはコーティングされた物品のガラス側可視反射率（ＲＧＹ）よりも低く、かつコーティングされた物品のフィルム側可視反射率（ＲＦＹ）よりも高く、そのため、（ａ）観察者側の観察者が、監視窓を通して見て、監視窓の反対側の物体を見ることを可能にし、（ｂ）反対側から見る者が、監視窓を通して合理的に見て、観察者側のものを見ることができないように、監視窓が構成されている。
【００３３】
直前の段落の窓では、反射層は、ＮｉＣｒ、Ａｌ、ＮｂＺｒ、及びＡｇのうちの１つ以上であってもよく、又はそれらを含んでもよい。
前述の２つの段落のいずれかの窓において、モノリシックに測定されるとき、監視窓であるコーティングされた物品は、コーティングされた物品のガラス側可視反射率（ＲＧＹ）よりも少なくとも４０％低く、かつ／又は、コーティングされた物品のフィルム側可視反射率（ＲＦＹ）よりも少なくとも３％高い、可視透過率を有してもよい。
【００３４】
前述の３つの段落のいずれかの窓において、モノリシックに測定されるとき、監視窓であるコーティングされた物品は、コーティングされた物品のガラス側可視反射率（ＲＧＹ）よりも少なくとも５０％低く、かつ／又は、コーティングされた物品のフィルム側可視反射率（ＲＦＹ）よりも少なくとも５％高い、可視透過率を有してもよい。
【００３５】
前述の４つの段落のいずれかの窓において、モノリシックに測定されるとき、監視窓であるコーティングされた物品は、コーティングされた物品のガラス側可視反射率（ＲＧＹ）よりも少なくとも５６％低い、可視透過率を有してもよい。
【００３６】
前述の５つの段落のいずれかの窓において、モノリシックに測定されるとき、監視窓であるコーティングされた物品は、コーティングされた物品のフィルム側可視反射率（ＲＦＹ）よりも少なくとも８％高い、可視透過率を有してもよい。
【００３７】
前述の６つの段落のいずれかの窓において、第１の高屈折率誘電体層及び第１の低屈折率誘電体層は、互いに直接接触してもよい。
前述の７つの段落のいずれかの窓において、コーティングは、少なくとも第２の高屈折率誘電体層の上のガラス基材上の約１．２〜１．７の屈折率を有する第２の低屈折率誘電体層を更に含んでよく、第２の高屈折率誘電体層と第２の低屈折率誘電体層とは、互いに直接接触してもよい。
【００３８】
前述の８つの段落のいずれかの窓において、第１及び／又は第２の低屈折率誘電体層は、酸化シリコンを含んでもよい。
前述の９つの段落のいずれかの窓において、第１及び／又は第２の高屈折率誘電体層は、ジルコニウムシリコンナイトライド、窒化ケイ素、及び／又は酸化チタン（例えば、ＴｉＯ２）のうちの１つ以上を含んでもよい。
【００３９】
前述の１０の段落のいずれかの窓において、コーティングは、酸化ジルコニウムを含むオーバーコートを更に含んでもよい。
前述の１１の段落のいずれかの窓において、モノリシックに測定されるとき、監視窓であるコーティングされた物品は、約５〜２５％、より好ましくは約７〜２０％、最も好ましくは約７〜１３％の可視透過率を有してもよい。
【００４０】
前述の１２の段落のいずれかの窓において、モノリシックに測定されるとき、監視窓であるコーティングされた物品は、約０．１〜９．０％、より好ましくは０．３〜４．０％、最も好ましくは０．５〜２．０％のフィルム側可視反射率を有してもよい。
【００４１】
前述の１３の段落のいずれかの窓において、モノリシックに測定されるとき、監視窓であるコーティングされた物品は、５５〜８８％、より好ましくは６３〜８０％、最も好ましくは６７〜７７％のガラス側可視反射率を有してもよい。
【００４２】
前述の１４の段落のいずれかの窓において、反射層はＮｉＣｒを含んでもよく、Ａｌ又はＡｇを含む金属又は実質的に金属層の上に配置され、直接接触してもよい。
前述の１５の段落のいずれかの窓において、モノリシックに測定されるとき、監視窓であるコーティングされた物品は、−１４〜＋１２、より好ましくは−１０〜＋８、最も好ましくは−７〜＋３のガラス側反射ａ＊値を有してもよい。
【００４３】
前述の１６の段落のいずれかの窓において、モノリシックに測定されるとき、監視窓であるコーティングされた物品は、−２０〜＋１５、より好ましくは−５〜＋１０、最も好ましくは０〜＋５のガラス側反射ｂ＊値を有してもよい。
【００４４】
本発明は、現在実用的で好ましい実施形態と考えられるものと関連して説明されたが、本発明は、開示される実施形態に限定されるものではなく、寧ろ、添付の特許請求の範囲の趣旨及び範囲内に含まれる様々な修正及び同等の構成を網羅することを意図するものであることを理解されたい。
【図１】
2020503237.tif 000010
【図２】
2020503237.tif 000011
【図３】
2020503237.tif 000012
【国際調査報告】
2020503237.tif 000013
2020503237.tif 000014